(57)【要約】【課題】薄型で着用感に優れ、かつ２回目以降の繰り返し吸収での吸収速度に優れた吸収性物品を提供する。【解決手段】着用者側に向く液透過性のトップシート２０２と、液不透過性のバックシート２０４と、トップシートとバックシートの間に配置される吸収層２１０と、を有する吸収性物品２００であって、トップシートと吸収層との間には、熱エンボスのみによって該トップシートと少なくとも部分的に一体化された液拡散性シート２０６が介装され、吸収層は、フラッフパルプと高吸収性樹脂とを含み、かつフラッフパルプと高吸収性樹脂との合計量に対する高吸収性樹脂の配合割合が３５〜５５質量％であり、トップシートからバックシートまでの厚さが４ｍｍ以下である。【選択図】図２
2015154881.tif 000002
【特許請求の範囲】
【請求項１】
着用者側に向く液透過性のトップシートと、液不透過性のバックシートと、前記トップシートと前記バックシートの間に配置される吸収層と、を有する吸収性物品であって、
前記トップシートと前記吸収層との間には、熱エンボスのみによって該トップシートと少なくとも部分的に一体化された液拡散性シートが介装され、
前記吸収層は、フラッフパルプと高吸収性樹脂とを含み、かつ前記フラッフパルプと前記高吸収性樹脂との合計量に対する前記高吸収性樹脂の配合割合が３５〜５５質量％であり、
前記トップシートから前記バックシートまでの厚さが４ｍｍ以下であることを特徴とする吸収性物品。
【請求項２】
１回当り５ｍｌの生理食塩水を前記吸収性物品の前記トップシート上の測定冶具の内面（直径１９ｍｍの円周）のほぼ中心に５ｍｌ滴下し、滴下点を中心とする前記内面のすべてに生理食塩水が広がって前記トップシートの表面上から無くなるまでの時間（秒）を吸収速度Ｖとしたとき、
（Ｖ３／Ｖ１）＝２〜３、かつ（Ｖ２／Ｖ１）≦２、（Ｖ３／Ｖ２）≦２である請求項１記載の吸収性物品。
但し、Ｖ１：１回目の吸収速度、Ｖ２：２回目の吸収速度、Ｖ３：３回目の吸収速度であり；滴下点は毎回同じ位置とする。
【請求項３】
Ｖ１が３秒以下であり、Ｖ３が１２秒以下である請求項２記載の吸収性物品。
【請求項４】
（総吸収量（ｇ）／吸収層の質量（ｇ））が３０以上である請求項１〜３のいずれかに記載の吸収性物品。
【請求項５】
前記液透過性液拡散性シートは、厚さ０．１mm以上のエアースルー不織布である請求項１〜４のいずれかに記載の吸収性物品。
【請求項６】
前記液拡散性シートと前記吸収層との間には、木材パルプシート、又は、木材パルプ繊維内にゼオライト又は金属イオンを含むゼオライトを担持させてシート化するか、若しくは消臭剤を木材パルプシート表面に塗工してなる上部キャリアシートが介装されている請求項１〜５のいずれかに記載の吸収性物品。
【請求項７】
前記バックシートと前記吸収層との間には、スパンボンド不織布からなる下部キャリアシートが介装されている請求項１〜６のいずれかに記載の吸収性物品。
【発明の詳細な説明】
【技術分野】
【０００１】
本発明は、尿とりパッド、使い捨ておむつ、軽失禁パッド及びライナーなどの吸収性物品に関する。
【背景技術】
【０００２】
従来から、着用時の違和感がなく、コンパクトで持ち運びに便利な吸収性物品として、軽失禁ライナーなどの薄型タイプの吸収性物品が種々開発されている。
この種の吸収物品として、第１シートと第２シートとの間に吸水性ポリマー粒子を介装し、第１シートに横方向に複数の凹凸条を形成させて、第１シートと第２シートとの間に体液保持部を画定した技術が開発されている（特許文献１参照）。又、第１シートと第２シートとの間に吸水性ポリマー粒子を含む吸液性コアを設け、吸液性コアの中央部の両側部とで吸水性ポリマー粒子の単位面積当たりの質量を変えた技術が開発されている（特許文献２参照）。これらの技術によれば、吸収層を薄くするためにパルプ繊維を含まず、吸水性ポリマー粒子のみを含む場合であっても、吸収速度の低下を防止することができる。
【先行技術文献】
【特許文献】
【０００３】
【特許文献１】特開2003-78369号公報
【特許文献１】特開2003-146459号公報
【発明の概要】
【発明が解決しようとする課題】
【０００４】
しかしながら、吸収層を薄くすると、吸収体の密度が高くなり、繰り返し吸収した場合、１回目の吸収速度（液体の浸透速度）は良好であるが、２回目以降、徐々に吸収速度が低下するという問題がある。
従って本発明は、薄型で着用感に優れ、かつ２回目以降の繰り返し吸収での吸収速度に優れた吸収性物品の提供を目的とする。
【課題を解決するための手段】
【０００５】
本発明者らが検討したところ、着用者側に向くトップシートと吸収層との間に、液拡散性シートを介装することで、面方向への体液の拡散が促進され、吸収層が薄くても繰り返し吸収時の吸収速度の低下を抑制できることが判明した。さらに、トップシートと液拡散性シートとを、ホットメルト接着剤を使用せず、熱エンボスのみによって結合することにより、吸収時の体液の水分によってトップシートと液拡散性シートとが剥離し難くなり、トップシートと液拡散性シートとが密着状態を維持し、その密着部から体液が液拡散性シート側に移行するので、面方向への体液の拡散がさらに促進されることが判明した。
【０００６】
上記課題を解決するため、本発明の吸収性物品は、着用者側に向く液透過性のトップシートと、液不透過性のバックシートと、前記トップシートと前記バックシートの間に配置される吸収層と、を有する吸収性物品であって、前記トップシートと前記吸収層との間には、熱エンボスのみによって該トップシートと少なくとも部分的に一体化された液拡散性シートが介装され、前記吸収層は、フラッフパルプと高吸収性樹脂とを含み、かつ前記フラッフパルプと前記高吸収性樹脂との合計量に対する前記高吸収性樹脂の配合割合が３５〜５５質量％であり、前記トップシートから前記バックシートまでの厚さが４ｍｍ以下である。
【０００７】
１回当り５ｍｌの生理食塩水を前記吸収性物品の前記トップシート上の測定冶具の内面（直径１９ｍｍの円周）のほぼ中心に５ｍｌ滴下し、滴下点を中心とする前記内面のすべてに生理食塩水が広がって前記トップシートの表面上から無くなるまでの時間（秒）を吸収速度Ｖとしたとき、（Ｖ３／Ｖ１）＝２〜３、かつ（Ｖ２／Ｖ１）≦２、（Ｖ３／Ｖ２）≦２であることが好ましい。但し、Ｖ１：１回目の吸収速度、Ｖ２：２回目の吸収速度、Ｖ３：３回目の吸収速度であり；滴下点は毎回同じ位置とする。
Ｖ１が３秒以下であり、Ｖ３が１２秒以下であることが好ましい。
（総吸収量（ｇ）／吸収層の質量（ｇ））が３０以上であることが好ましい。
前記液透過性液拡散性シートは、厚さ０．１mm以上のエアースルー不織布であることが好ましい。
前記液拡散性シートと前記吸収層との間には、木材パルプシート、又は、木材パルプ繊維内にゼオライト又は金属イオンを含むゼオライトを担持させてシート化するか、若しくは消臭剤を木材パルプシート表面に塗工してなる上部キャリアシートが介装されていることが好ましい。
前記バックシートと前記吸収層との間には、スパンボンド不織布からなる下部キャリアシートが介装されていることが好ましい。
【発明の効果】
【０００８】
この発明によれば、薄型で着用感に優れ、かつ２回目以降の繰り返し吸収での吸収速度に優れた吸収性物品が得られる。
【図面の簡単な説明】
【０００９】
【図１】本発明の実施形態に係る吸収性物品の外観を示す斜視図である。
【図２】図１のＡ−Ａ線に沿う断面図である。
【発明を実施するための形態】
【００１０】
以下に本発明の実施形態について説明する。図１は本発明の実施形態に係る吸収性物品２００の外観を示す斜視図、図２は図１のＡ−Ａ線に沿う断面図である。
図１、図２に示すように、本発明の実施形態に係る吸収性物品２００は細長い片状をなし、着用者の身体接触側 (図１の上面)に向く液透過性のトップシート２０２と、液不透過性のバックシート２０４と、トップシート２０２とバックシート２０４の間に配置された吸収層２１０とを含んで構成されている。
吸収性物品２００は、長手方向を使用者の股部の前後に渡され、トップシート２０２が使用者の肌（股部）に触れるようにして装着され、吸収性物品２００の両側部が立体ギャザー２１２として立ち上がって尿等の横漏れを防止する。又、吸収性物品２００は、トップシート２０２の中央部付近がやや幅狭になっていて、股部に装着し易いようになっている。
【００１１】
図２に示すように、トップシート２０２と吸収層２１０との間には、トップシート２０２側から順に液拡散性シート２０６及び上部キャリアシート２０８が介装されている。そして、液拡散性シート２０６は熱エンボスのみによって、トップシート２０２と少なくとも部分的に一体化されている。又、バックシート２０４と吸収層２１０との間には、下部キャリアシート２０９が介装されている。
さらに、バックシート２０４の裏面側（トップシート２０２と反対側）には、粘着層２２０が貼着され、粘着層２２０の表面には剥離紙２２２が貼着されている。そして、吸収性物品２００の使用時には、剥離紙２２２を剥離して粘着層２２０の表面を肌着の所定位置に貼着することで、吸収性物品２００のズレや脱落を防止可能になっている。
【００１２】
ここで、「液拡散性シート２０６が熱エンボスのみによってトップシート２０２に一体化されている」とは、トップシート２０２の面方向に所定のエンボス模様が視認でき、少なくともエンボス部分で液拡散性シート２０６とトップシート２０２とが密着していることをいう。トップシート２０２と液拡散性シート２０６がホットメルト接着剤で結合されているか否かを確認する方法は、以下の通りである。トップシート２０２と液拡散性シート２０６との結合体を吸収性物品２００から切り出したものを、シャーレに満たした有機溶媒（アセトン）中に完全に一昼夜浸漬する。トップシート２０２と液拡散性シート２０６をシャーレから取り出し、シャーレ内の残った液を加熱して有機溶媒を蒸発させ、シャーレ底面の残渣の有無を目視で確認する。ホットメルト接着剤が使用されている場合にはシャーレ底面に残渣が視認され、ホットメルト接着剤が使用されていなければシャーレ底面は透明なままとなる。
なお、上記熱エンボスは、液拡散性シート２０６とトップシート２０２とを一体化させる効果の他、美粧性を向上させる。このため、熱エンボスはドット状や花柄などのデザイン模様が好ましい。
【００１３】
吸収層２１０は、フラッフパルプと高吸収性樹脂（高吸水性ポリマー；ＳＡＰ）とを含み、かつフラッフパルプと高吸収性樹脂との合計量に対する高吸収性樹脂の配合割合が３５〜５５質量％である。
上記高吸収性樹脂の配合割合が３５質量％未満であると、吸水量及び保水量が少なくなり、トップシート２０２表面が濡れて不快感を生じる。上記高吸収性樹脂の配合割合が５５質量％を超えると、フラッフパルプが少なくなるので、初回の吸収速度が低下すると共に、２回目以降の繰り返し吸収での吸収速度が大幅に低下する。
又、吸収層２１０がフラッフパルプを含まずにＳＡＰのみからなる場合には、初回の吸収速度が低下し、吸収されなかった体液が漏れて不快感を生じる。
【００１４】
高吸水性樹脂（ＳＡＰ）は網目状の分子構造を有し、自重の数百倍の水を吸収してゲル状に膨潤し、その水を保持する機能を有するポリマーである。ＳＡＰには、合成ポリマー系と天然物由来系とがあり、合成ポリマー系としては、ポリアクリル酸系、ポリスルホン酸系、アクリルアミド系、ポリビニルアルコール系等が利用でき、天然物由来系としては、デンプン系、セルロース系等が利用できるが、特に限定されずにこれらを適宜用いることができる。
ＳＡＰとしては、破砕タイプと、パールタイプ(逆相懸濁重合法により得られるもの)のどちらでも選択できる。
フラッフパルプとしては、針葉樹クラフトパルプ、広葉樹クラフトパルプ等の木材パルプが主に使用できる。また、コットンリンターなどの非木材パルプや熱融着性の合成繊維などを適宜フラッフパルプと混合することもできる。
【００１５】
吸収性物品２００のトップシート２０２からバックシート２０４までの厚さが４ｍｍ以下であることにより、吸収性物品２００を薄型にすることができる。
厚さは、ハイトゲージ（株式会社ミツトヨ製）を用い、３５ｇｆ／ｃｍ２の荷重条件下で測定する。３５ｇｆ／ｃｍ２の荷重条件下、基台上に吸収性物品２００を載置し、円形の錘（５０ｍｍφ、質量６８７ｇ）をトップシート２０２の中央部に載せ、ハイトゲージで基台の面から錘の上面までの高さを測定した後、錘の高さを差引いて求める。
なお、上記厚さの下限は吸収性物品としての吸収性が得られる範囲で特に限定されないが、実際の製品を考慮すると、厚さの下限は例えば２ｍｍである。
【００１６】
次に、液拡散性シート２０６の作用について説明する。トップシート２０２と吸収層２１０との間に、液拡散性シート２０６を介装することで、面方向への体液の拡散が促進され、吸収層２１０が薄くても繰り返し吸収時の吸収速度の低下を抑制できる。さらに、トップシート２０２と液拡散性シート２０６とを、ホットメルト接着剤を使用せず、熱エンボスのみによって結合することにより、吸収時の体液の水分によってトップシート２０２と液拡散性シート２０６とが剥離し難くなり、トップシート２０２と液拡散性シート２０６とが密着状態を維持し、その密着部から体液が液拡散性シート２０６側に移行するので、面方向への体液の拡散がさらに促進される。
このようにして、液拡散性シート２０６により吸収層２１０の全面に体液を拡散させるので、吸収層２１０の吸収能力を無駄なく利用することができ、その分吸収層２１０が薄くても吸収性能を損なわない。
【００１７】
液拡散性シート２０６としては、好ましくは坪量１５〜８０ｇ/ｍ２（より好ましくは、２５〜４５ｇ/ｍ２）で、厚さ０．１ｍｍ以上（より好ましくは０．５ｍｍ以上）の親水性不織布を用いることができる。
親水性不織布としては、ポリプロピレン、ポリエチレン、ポリエステルなどの合成繊維による、エアースルー不織布、ポイントボンド不織布、スパンボンド不織布などが使用できる。特に液戻り量の少ないエアースルー不織布が好適である。
特に、液拡散性シート２０６を、厚さ０．１mm以上のエアースルー不織布とすると、２回目以降の繰り返し吸収での吸収速度がより向上する。
【００１８】
トップシート２０２は、液透過性の親水性不織布であればよく、使用者の肌に接するため、感触が柔らかで、皮膚に刺激を与えない繊維材料から形成されている。トップシート２０２の坪量は、例えば、１５〜４５ｇ/ｍ２（より好ましくは、２０〜３０ｇ/ｍ２）とすることができる。トップシート２０２は、ポリプロピレン、ポリエチレン、ポリエステルなどの合成繊維による、エアースルー不織布、ポイントボンド不織布、スパンボンド不織布、スパンレース不織布などが使用できる。特に液戻り量の少ないエアースルー不織布が好適である。
トップシート２０２の厚みは好ましくは０．１ｍｍ以上（より好ましくは０．５ｍｍ以上）である。
【００１９】
バックシート２０４は、吸収層２１０内において保持している液体などが下着に漏れないような防水性を有する液不透過性の材料から形成されていればよく、非通気性又は通気性のポリエチレンフィルムなどの薄いプラスチックフィルムとすることができるが、着用中にカサカサした音がしにくく、柔らかさを付与するよう、バックシート２０４にマイクロエンボスを施したり、プラスチックフィルムの外側に不織布を貼合わせたクロスライクバックシートを用いることもできる。
又、通気性のフィルムを用いてムレを低減することが好ましい。
【００２０】
次に、吸収性物品２００のその他の構成部分について説明する。
上部キャリアシート２０８は、例えば、坪量１０〜４０ｇ/ｍ２（より好ましくは、１５〜２５ｇ/ｍ２）の木材パルプシート、または木材パルプ繊維内にゼオライトや金属イオン（Ｃｕイオン、Ａｇイオン等）を含むゼオライトを担持させてシート化したり、消臭剤を木材パルプシート表面に塗工することで消臭機能を付与した消臭シートとすることができる。上部キャリアシート２０８を設けると、初期の吸収速度が速くなると共に、吸収層２１０を押さえて吸収層２１０の飛び散りを防ぐ効果がある。又、上記消臭シートを使用すると、消臭効果を発揮する。
下部キャリアシート２０９は、例えば、坪量１０〜４０ｇ/ｍ２（より好ましくは、１５〜２５ｇ/ｍ２）の不織布（例えば、スパンボンド不織布）とすることで、吸収層２１０を押さえて吸収層２１０の飛び散りを防ぐ効果がある。
又、立体ギャザー２１２は、例えば、坪量１０〜４０ｇ/ｍ２（より好ましくは、１５〜２５ｇ/ｍ２）のスパンボンド／メルトブロー／メルトブロー／スパンボンドの複合不織布とすることができる。
【００２１】
以上の構成を有する吸収性物品２００は、１回当り５ｍｌの生理食塩水を吸収性物品２００のトップシート２０２上の測定冶具の内面（直径１９ｍｍの円周）のほぼ中心に５ｍｌ滴下し、滴下点を中心とする上記測定冶具の内面のすべてに生理食塩水が広がってトップシート２０２の表面上から無くなるまでの時間（秒）を吸収速度Ｖとしたとき、（Ｖ３／Ｖ１）＝２〜３、かつ（Ｖ２／Ｖ１）≦２、（Ｖ３／Ｖ２）≦２を満たす。但し、Ｖ１：１回目の吸収速度、Ｖ２：２回目の吸収速度、Ｖ３：３回目の吸収速度であり；滴下点は毎回同じ位置とする。
なお、吸収速度の測定は、トップシート２０２上に、穴を除いた底面積１６．８ｃｍ２（外径５０ｍｍ、内径１９ｍｍ）で質量７５５．６ｇの円柱状の測定冶具を載置し、測定冶具の開口部の中心に生理食塩水を滴下した時点を開始時間とする。このとき、測定冶具の開口部の中心を、トップシート２０２の長手方向及び幅方向の中央にほぼ合わせて載置する。又、測定冶具の内面（直径１９ｍｍの円周）のすべてに生理食塩水が広がり表面上から無くなった時を終了時間とする。又、２回目以降の吸収速度の測定は、前回の測定が終了してから３分経過後に行う。
又、Ｖ１〜Ｖ３は、それぞれＮ＝３サンプルについて行ったものの平均値とする。
【００２２】
Ｖ１が３秒以下であり、Ｖ３が１２秒以下であると、初回の吸収速度、及び３回目以降の繰り返し吸収での吸収速度が向上するので好ましい。
（総吸収量（ｇ）／吸収層の質量（ｇ））が３０以上であると、吸収層を薄くしても吸収量を確保することができるので好ましい。なお、総吸収量は、吸収性物品を生理食塩水に５分間完全に浸漬させた後、トップシートを下にして金網の上に置いて３０秒水切りして吸収後の吸収性物品の質量を測定し、吸収前後の吸収性物品の質量差を総吸収量とする。
【００２３】
次に、吸収性物品２００の製造方法の一例を説明する。まず、トップシート２０２と液拡散性シート２０６とを熱エンボスして一体化したシート（以下、「一体化シート」という）とする。
そして、一体化シートに立体ギャザー２０６を配置して積層体とする。次にこの積層体と、バックシート２０４との間に、上部キャリアシート２０８と下部キャリアシート２０９との間に吸収層２１０を挟持したものを配置する。そして、積層体と、バックシート２０４との間を、全周にわたってホットメルト接着剤を用いて固定することで、吸収性物品２００を製造することができる。接着剤としては、融点が１００〜１８０℃程度の、スチレンーブタジエン−スチレン系共重合体、スチレンーイソプレン−スチレン系共重合体などの合成ゴム系；又はエチレン−酢酸ビニル共重合体などのオレフィン系のホットメルト接着剤を使用できる。ホットメルト接着剤の塗布方法には、ノズルから溶融状態の接着剤を糸状に非接触で塗布するカーテンコート法やスパイラル法、接触式で塗布するスロット法などがあり、公知のあらゆる方法が利用できる。
【００２４】
本発明は上記した実施形態に限定されず、本発明の思想と範囲に含まれる様々な変形及び均等物に及ぶことはいうまでもない。
【実施例】
【００２５】
＜吸収性物品の製造＞
図１〜図２に示す吸収性物品２００を製造した。トップシート２０２は、25g/m2のエアースルー不織布とし、バックシート２０４は32g/m2 の通気性ポリエチレンシートとし、液拡散性シート２０６は30g/m2 のエアースルー不織布とした。上部キャリアシート２０８は16g/m2の木材パルプシートとし、下部キャリアシート２０９は20g/m2のスパンボンド不織布とした。
吸収性物品２００の長手方向の長さ230mm、両端の幅を95mmとし、中央部の幅を85mmとした。吸収層２１０の長手方向の長さ185mm、両端の幅を70mmとし、中央部の幅を55mmとした。
トップシート２０２と液拡散性シート２０６とを、ホットメルトを使用せずに熱エンボスして一体化した。
熱エンボスは、直径１ｍｍのドット模様と所定の花柄模様として所定の圧力で行い、これらの模様部分で一体化した。
なお、比較例４、５は、吸収層として、フラッフを混合せずにSAPを不織布にホットメルトで接着して固定したSAPシートを使用した。
得られた吸収性物品２００、及びその各構成部分につき、以下の評価を行った。
【００２６】
坪量：ＪＩＳ Ｐ８１２４に基づいて測定した。
トップシートからバックシートまでの厚さ：上述の通りとした。
なお、坪量、厚さの測定は、JIS-P8111に規定する温湿度条件下(２３±１℃、５０±２％ＲＨ)で平衡状態に保持後に行った。
【００２７】
吸収性物品の吸収速度Ｖ１〜Ｖ３：上述の通りとした。
総吸収量：上述の通りとした。
逆流量：吸収性物品２００の長手方向、かつ幅方向の中央部のトップシート上に生理食塩水を４０ｍｌ注入し、１分経過後に、あらかじめ重量を測定した濾紙（ＡＤＶＡＮＴＥＣ社製Ｎｏ．２濾紙、直径５５ｍｍ）を注入部の中心におき、濾紙の上に６８７ｇの錘を載せた（圧力；３５ｇ／ｃｍ２）。錘を乗せてから１分経過後、濾紙の重量を測り、試験前後の濾紙の重量差を逆流量とした。逆流量は１ｇ以下であれば良好である。逆流量は、Ｎ＝３サンプルについて行ったものの平均値とした。
【００２８】
官能評価：２０名のパネラーにより、各実施例及び比較例の吸収性物品の不快感（肌触り、及び使用時のモレ）を評価した。「（ａ）不快感がない」、「（ｂ）どちらでもない」、「（ｃ）不快感あり」のいずれかの評価を選択させ、以下の基準で評価した。
◎：（ａ）の評価が１６〜２０人
○：（ａ）の評価が１１〜１５人
△：（ａ）の評価が６〜１０人
×：（ａ）の評価が０〜５人
総合評価：吸収性物品の上記各特性及び官能評価の結果を基に、総合評価を行った。
◎：吸収性物品として非常に優れている
○：優れている
△：普通
×：劣っている
得られた結果を表１に示す。各評価が◎、○であれば良好である。
【００２９】
【表１】
2015154881.tif 000003
【００３０】
表１から明らかなように、トップシートと液拡散性シートとを熱エンボスのみによって一体化し、かつ吸収層として、フラッフパルプと高吸収性樹脂とを含み、高吸収性樹脂の配合割合が３５〜５５質量％であるものを用いた各実施例の場合、厚さが薄くても２回目以降の繰り返し吸収での吸収速度に優れ、官能評価も良好であり、吸収性能に優れたものとなった。
又、各実施例の場合、吸収層の質量当りの総吸収量が３０以上となり、逆流量も少なかった。
【００３１】
一方、トップシートと液拡散性シートとを熱エンボスのみによって一体化した比較例１，４の場合、２回目以降の繰り返し吸収での吸収速度が低下し、官能評価で不快感があった。なお、比較例４の場合、吸収層がフラッフを含まず、吸収層の高吸収性樹脂の配合割合が５５質量％を超えたため、１回目の吸収速度Ｖ１も低下した。
吸収層の高吸収性樹脂の配合割合が５５質量％を超えた比較例２の場合、１回目の吸収速度Ｖ１が低く、２回目以降の繰り返し吸収での吸収速度も低下し、官能評価で不快感があった。
吸収層の高吸収性樹脂の配合割合が３５質量％未満の比較例３の場合、２回目以降の繰り返し吸収での吸収速度が低下し、官能評価で不快感があった。なお、比較例３の場合、吸収層の質量当りの総吸収量が３０未満に低下し、吸水量および保水量が少なかった。
吸収層がフラッフを含まず、吸収層の高吸収性樹脂の配合割合が５５質量％を超えた比較例５の場合も、１回目の吸収速度Ｖ１が低く、２回目以降の繰り返し吸収での吸収速度も低下し、官能評価で不快感があった。
【符号の説明】
【００３２】
２００  吸収性物品
２０２  トップシート
２０４  バックシート
２０６  液拡散性シート
２１０  吸収層
【図１】
2015154881.tif 000004
【図２】
2015154881.tif 000005